ЧЕРНИЛА ДЛЯ ЦИФРОВОЙ ПЕЧАТИ НА КЕРАМИЧЕСКИХ МАТЕРИАЛАХ, СПОСОБ ЦИФРОВОЙ ПЕЧАТИ НА КЕРАМИЧЕСКИХ МАТЕРИАЛАХ С ПРИМЕНЕНИЕМ УКАЗАННЫХ ЧЕРНИЛ И КЕРАМИЧЕСКИЕ МАТЕРИАЛЫ, ПОЛУЧЕННЫЕ С ПОМОЩЬЮ УКАЗАННОГО ПРОЦЕССА ПЕЧАТИ

1. Комплект чернил для цифровой печати, включающий:
- жидкую красящую композицию (А), включающую растворитель и по меньшей мере соединение кобальта;
- жидкую красящую композицию (В), включающую растворитель и по меньшей мере соединение железа;
- жидкую красящую композицию (С), включающую растворитель и по меньшей мере соединение металла, выбранного из хрома, никеля и их смесей; и
- по меньшей мере одну из жидкой красящей композиции (D) и жидкой красящей композиции (Е), причем указанная жидкая красящая композиция (D) включает растворитель, по меньшей мере соединение кобальта и по меньшей мере соединение железа, а указанная жидкая красящая композиция (Е) включает растворитель и по меньшей мере соединение циркония,
где указанные соединения металлов разлагаются при нагревании до температуры от 500 до 1300°С, предпочтительно от 940 до 1250°С, а соединения металлов из композиций (A)-(D) образуют соответствующие окрашенные оксиды или окрашенные соединения, образующиеся при взаимодействии между металлом и керамическим материалом, на который наносят указанные чернила; и соединения циркония из композиции (Е) образуют белые оксиды или белые соединения, образующиеся при взаимодействии между цирконием и керамическим материалом, на который наносят указанный комплект чернил.
2. Комплект чернил по п.1, в котором указанный растворитель выбран из воды, по меньшей мере одного полностью смешиваемого с водой органического растворителя, или их смесей.
3. Комплект чернил по п.1, в котором указанный растворитель выбран из одного или более не смешиваемых с водой органических растворителей.
4. Комплект чернил по пп.1-3, в котором указанные соединения металлов выбраны из солей и/или комплексов металлов с ионом аскорбата, ионом ацетилацетоната, ионом левулината или ионом карбоксилата формулы:
1
(-)
R-COO
1
где R выбран из:
(i) H;
(ii) -COOH;
(iii) радикала формулы [I]:
2
3
4
в которой R, R и R являются одними и теми же или различными и независимо выбраны из:
iiia) -Н;
5
6
5
6
7
7
2
n
2
m
2-k
k
3
iiib) -NRR, в котором R и R, являющиеся одинаковыми или различными, независимо выбраны из Н, линейной или разветвленной С1-С6 алкильной группы, возможно замещенной -ОН группой, -(СН)-СООН группы, в которой n является целым числом в диапазоне от 0 до 3, -(CH)-N(H)-(CHR-COOH) группы, в которой m является целым числом в диапазоне от 1 до 6, k равно 1 или 2, а R выбран из -Н, -СН, и
3
где Х и Y независимо выбраны из -Н, -СН, -ОН и -СООН;
iiic) ароматического радикала формулы
3
в которой Х и Y являются одинаковыми или различными и независимо выбраны из Н, -СН, -ОН и -СООН;
2
n
2
8
8
(iv) линейного или разветвленного насыщенного или ненасыщенного С1-С18 алифатического радикала, возможно замещенного по меньшей мере одним радикалом, выбранным из -ОН, -SH, -(CH)-COOR, -NH, в котором n имеет такое же значение, как приведено выше, а R является Н или С1-С4 линейной или разветвленной алкильной группой;
(v) C4-C6 циклоалифатического радикала, возможно имеющего по меньшей мере один заместитель, выбранный из
2
n
2
n
8
9
10
8
9
10
(va) -ОН, -SH, -(CH)-COOR, -NRR, в котором n и R имеют те же самые значения, как указано выше, а R и R, являясь одинаковыми или различными, независимо выбраны из Н, линейного или разветвленного С1-С4 алкильного радикала или -(CH)-СООН группы, в которой n имеет то же самое значение, которое указано выше;
и/или
11
11
8
8
2
n
(vb) -NR-, -O-, -CONH- группы, в которой R выбран из Н и -(CH)-COOR, где n и R имеют те же самые значения, которые указаны выше, и указанная группа включена в алифатический цикл;
(vi) ароматического радикала формулы
3
в которой Х и Y являются одинаковым или различными и независимо выбраны из Н, -СН, -ОН, -СООН.
5. Комплект чернил по любому из пп.1 или 2, включающий:
- водную красящую композицию (А), содержащую 0,5-7,0 мас.% кобальта, включающую по меньшей мере один комплекс кобальта и/или соль кобальта, выбранные из цитрата кобальта, кобальта ЭДТА и их смесей, и смесь воды и моноэтилового эфира диэтиленгликоля в качестве растворителя;
- водную красящую композицию (В), содержащую 1,0-8,0 мас.% железа и при необходимости 0,5-3,0 мас.% циркония, включающую цитрат аммония-железа и при необходимости гликолят циркония, и смесь воды и пропиленгликоля в качестве растворителя;
- водную красящую композицию (С2), содержащую 0,5-3,0 мас.% хрома, 2,0-7,5 мас.% сурьмы и при необходимости 1,5-5,0 мас.% титана, включающую цитрат хрома, тартрат сурьмы и дигидроксибис[лактат(2-)-O1,O2]титанат(2-)диаммония и смесь воды и моноэтилового эфира диэтиленгликоля в качестве растворителя; и
- водную красящую композицию (D), содержащую 0,5-7,0 мас.% кобальта, 1,0-8,0 мас.% железа и при необходимости 1,0-3,0 мас.% хрома, включающую по меньшей мере комплекс кобальта и/или соль кобальта, выбранные из цитрата кобальта, кобальта ЭДТА и их смесей; по меньшей мере соединение железа, выбранное из цитрата аммония-железа, железа ЭДТА и их смесей, и при необходимости по меньшей мере комплекс хрома, выбранный из ацетата хрома, цитрата хрома, цитрата аммония-хрома и их смесей, и смесь воды, пропиленгликоля и моноэтилового эфира диэтиленгликоля в качестве растворителя.
6. Комплект чернил по любому из пп.1 или 3, включающий:
- красящую композицию (А) на основе растворителей, содержащую 4,0-10,0 мас.% кобальта, включающую 2-этилгексаноат кобальта и гидроочищенные нефтяные дистилляты в качестве растворителя;
- красящую композицию (В) на основе растворителей, содержащую 2,0-5,0 мас.% железа и при необходимости 2,0-4,0 мас.% циркония, содержащую 2-этилгексаноат железа и при необходимости 2-этилгексаноат циркония, и гидроочищенные нефтяные дистилляты в качестве растворителя;
- красящую композицию (С) на основе растворителей, содержащую 1,0-3,0 мас.% хрома, включающую 2-этилгексаноат хрома, и смесь гидроочищеных нефтяных дистиллятов и дибутиловый эфир диэтиленгликоля в качестве растворителя; и
- красящую композицию (D) на основе растворителей, содержащую 1,0-3,0 мас.% кобальта и 2,0-5,0 мас.% железа, включающую 2-этилгексаноат кобальта и 2-этилгексаноат железа, и гидроочищенные нефтяные дистилляты в качестве растворителя.
7. Способ производства декорированных керамических изделий, включающий следующие стадии:
(I) создание необожженного или частично обожженного керамического материала, включающего диоксид титана и аморфный диоксид кремния;
(II) нанесение посредством цифровой печати на керамический материал, полученный на предыдущей стадии, комплекта чернил по любому из пп.1-6;
(III) обжиг керамического материала, полученного на предыдущих стадиях, при температуре от 940 до 1300°С.
8. Способ по п.7, характеризующийся тем, что для производства неглазурованных декорированных керамических изделий на стадии (I) керамический материал получают путем формования керамической смеси, включающей 0,2-10,0 мас.% диоксида титана и 0,3-15,0 мас.% аморфного диоксида кремния.
9. Способ по п.7, характеризующийся тем, что для производства неглазурованных декорированных керамических изделий стадию (II) проводят путем нанесения на всю поверхность предварительно формованного керамического материала водной суспензии, включающей:
(c) 40-70 мас.% твердой смеси, включающей
(с1) 0,1-1,0 мас.% диоксида титана;
(с2) 0,5-5,0 мас.% аморфного диоксида кремния; и
(с3) 99,4-94,0 мас.% отчетной керамической смеси и
(d) 30-60 мас.% воды.
10. Глазурованное или неглазурованное декорированное керамическое изделие, полученное способом по любому из пп.7-9.
11. Декорированное керамическое изделие из неглазурованного фарфора, полученное способом по любому из пп.7-9.